도 25 에 나타낸 바 와 같이 , 신호 에서 더 좁 은 딥 은 , 총 내부 반사 의 영역 에서 딥 의 너비 보다 적어도 약 3 . 5 배 좁 은 너비 를 갖 는다 . 확인 의 목적 을 위해 , 실시 예 1 의 유리 조성물 을 갖 는 유리 물품 의 프리즘 - 커플링 - 세기 신호 는 , 380 ℃ 온도 에서 100 분 동안 36 wt % 의 NaNO 3 및 64 wt % 의 KNO 3 의 이온 교환 욕조 에서 단일 단계 이온 교환 , 420 ℃ 온도 에서 8 시간 동안 17 wt % 의 LiNO 3 및 83 wt % 의 NaNO 3 의 역 이온 교환 욕조 에서 역 이온 교환 , 및 그 다음 단일 단계 이온 교환 에서 와 동일 한 조건 하 에서 재 - 이온 교환 에 적용 된다 . 이러 한 부가 적 인 예의 프리즘 - 커플링 - 세기 신호 는 , 도 26 에 나타낸다 . 도 26 에 나타낸 바 와 같이 , 총 내부 반사 율 영역 에서 넓 은 딥 은 , 약 20 픽셀 의 너비 를 가지 며 , 좁 은 딥 은 , 반치 폭 방법 에 의해 결정 된 것 으로 , 약 10 픽셀 의 너비 를 갖 는다 . 따라서 , 넓 은 딥 은 좁 은 딥 보다 약 2 배 큰 너비 를 갖 는다 . 도 25 및 도 26 에 기초 하 면 , 역 이온 교환 된 유리 물품 프리즘 - 커플링 - 세기 신호 는 , 프리즘 - 커플링 - 세기 신호 에서 2 차 커플링 공진 보다 적어도 1 . 8 배 큰 ; 예컨대 , 적어도 2 배 큰 , 또는 적어도 3 . 5 배 큰 , 1 차 커플링 공진 너비 를 갖 는다 .